(57)【要約】【課題】 寿命の長い有機エレクトロルミネッセンス素子を提供する。【解決手段】 陽極、有機化合物からなる正孔輸送層、有機化合物からなる発光層、有機化合物からなる電子輸送層及び陰極が積層されて得られる有機エレクトロルミネッセンス素子であって、発光層が式（４６）〜（８１）に示されるアルミキレート錯体から選択されたいずれか１つ及びりん光性の有機ゲスト材料（ただし、トリス（２−フェニルピリジン）イリジウムを除く）からなり、前記アルミキレート錯体のイオン化ポテンシャルエネルギーが前記正孔輸送層のイオン化ポテンシャルエネルギーよりも大きくかつ、該イオン化ポテンシャルエネルギーの差が０．４ｅＶから０．８ｅＶの範囲にあることを。【選択図】  図１
2007150338.tif 000002
【特許請求の範囲】
【請求項１】
陽極、有機化合物からなる正孔輸送層、有機化合物からなる発光層、有機化合物からなる電子輸送層及び陰極が積層されて得られる有機エレクトロルミネッセンス素子であって、前記発光層が下記式（４６）〜（８１）
【化１】
2007150338.tif 000096
【化２】
2007150338.tif 000097
【化３】
2007150338.tif 000098
【化４】
2007150338.tif 000099
【化５】
2007150338.tif 000100
【化６】
2007150338.tif 000101
【化７】
2007150338.tif 000102
【化８】
2007150338.tif 000103
【化９】
2007150338.tif 000104
【化１０】
2007150338.tif 000105
【化１１】
2007150338.tif 000106
【化１２】
2007150338.tif 000107
【化１３】
2007150338.tif 000108
【化１４】
2007150338.tif 000109
【化１５】
2007150338.tif 000110
【化１６】
2007150338.tif 000111
【化１７】
2007150338.tif 000112
【化１８】
2007150338.tif 000113
【化１９】
2007150338.tif 000114
【化２０】
2007150338.tif 000115
【化２１】
2007150338.tif 000116
【化２２】
2007150338.tif 000117
【化２３】
2007150338.tif 000118
【化２４】
2007150338.tif 000119
【化２５】
2007150338.tif 000120
【化２６】
2007150338.tif 000121
【化２７】
2007150338.tif 000122
【化２８】
2007150338.tif 000123
【化２９】
2007150338.tif 000124
【化３０】
2007150338.tif 000125
【化３１】
2007150338.tif 000126
【化３２】
2007150338.tif 000127
【化３３】
2007150338.tif 000128
【化３４】
2007150338.tif 000129
【化３５】
2007150338.tif 000130
【化３６】
2007150338.tif 000131
に示されるアルミキレート錯体から選択されたいずれか１つ及びりん光性の有機ゲスト材料（ただし、トリス（２−フェニルピリジン）イリジウムを除く）からなり、前記アルミキレート錯体のイオン化ポテンシャルエネルギーが前記正孔輸送層のイオン化ポテンシャルエネルギーよりも大きくかつ、該イオン化ポテンシャルエネルギーの差が０．４ｅＶから０．８ｅＶの範囲にあることを特徴とする有機エレクトロルミネッセンス素子。
【請求項２】
前記りん光材料が、白金ポルフィリン錯体であることを特徴とする請求項１に記載の有機エレクトロルミネッセンス素子。
【請求項３】
前記りん光材料が、赤色のりん光を発するイリジウム錯体であることを特徴とする請求項１又は２に記載の有機エレクトロルミネッセンス素子。
【発明の詳細な説明】
【技術分野】
【０００１】
本発明は、電流の注入によって発光する有機化合物のエレクトロルミネッセンス（以下、ＥＬともいう）を利用して、かかる物質を層状に形成した発光層を備えた有機エレクトロルミネッセンス素子（以下、有機ＥＬ素子ともいう）に関する。
【背景技術】
【０００２】
一般に、有機材料を用いたデイスプレイパネルを構成する各有機ＥＬ素子は、表示面としてのガラス基板上に、透明電極としての陽極、有機発光層を含む複数の有機材料層、金属電極からなる陰極を、順次、薄膜として積層した構造を有している。有機材料層には、有機発光層の他に、正孔注入層、正孔輸送層などの正孔輸送能を持つ材料からなる層や、電子輸送層、電子注入層などの電子輸送能を持つ材料からなる層などが含まれ、これらが設けられた構成の有機ＥＬ素子も提案されている。電子注入層には無機化合物も含まれる。
【０００３】
有機発光層並びに電子あるいは正孔の輸送層の積層体の有機ＥＬ素子に電界が印加されると、陽極からは正孔が、陰極からは電子が注入される。有機ＥＬ素子は、この電子と正孔が有機発光層において再結合再結合し、励起子が形成され、それが基底状態に戻るときに放出される発光を利用したものである。発光の高効率化や素子を安定駆動させるために、発光層に色素をゲスト材料としてドープすることもある。
【０００４】
近年、発光層に蛍光材料の他に、りん光材料を利用することも提案されている。有機ＥＬ素子の発光層において、電子と正孔の再結合後の一重項励起子と三重項励起子の発生確率が１：３と考えられており、三重項励起子によるりん光をも利用した素子のほうが一重項励起子による蛍光を使った素子の３〜４倍の発光効率の達成が考えられているためである。
【０００５】
一方、有機ＥＬ素子の低電力性、発光効率の向上と駆動安定性を向上させるために、有機発光層から陰極の間に有機発光層からの正孔の移動を制限する正孔ブロッキング層を設けることが提案されている。この正孔ブロッキング層により正孔を発光層中に効率よく蓄積することによって、電子との再結合確率を向上させ、発光の高効率化を達成することができる。正孔ブロック材料としてフェナントロリン誘導体やトリアゾール誘導体が有効であると報告されている（特開平８−１０９３７３号及び特開平１０−２３３２８４号公報参照）。
【０００６】
従来のりん光発光を利用した有機エレクトロルミネッセンス素子においては、発光層ホスト材料に正孔輸送性材料を用い、発光層陰極側に隣接する層に、フェナントロリン誘導体の例えば2,9-dimethyl-4,7-diphenyl-,1,10-phenathroline：ＢＣＰあるいはアルミキレート錯体の例えば((1,1’-biphenyl)-4-olato)bis(2-methyl-8-quinolinolato Nl,O8) aluminum：ＢＡｌｑなどの発光層のホスト材料よりもさらにイオン化ポテンシャルエネルギーの大きい材料を正孔ブロッキング層として用いていた。正孔ブロッキング層としてＢＣＰを用いた場合、初期の発光特性は良好であるが、駆動寿命が著しく短いという欠点がある。現時点では、十分にイオン化ポテンシャルエネルギーが大きく、かつ、耐久性に優れる材料が無いのが実情である。
【０００７】
ＢＡｌｑは耐久性に優れるが，十分にイオン化ポテンシャルエネルギーが大きくないため正孔ブロッキング能が劣るという欠点がある。このため、正孔ブロッキング層としてＢＡｌｑを、電子輸送層としてtris(8-hydroxyquinolato N1, O8) aluminum：Ａｌｑ３を用いた場合は，電子輸送層が発光してしまう。赤色のりん光発光を利用した有機エレクトロネミネッセンス素子においては、Ａｌｑ３の発光（緑色）は色度劣化につながる（赤色ではなく、オレンジ色になってしまう）。
【発明の開示】
【発明が解決しようとする課題】
【０００８】
有機ＥＬ素子の発光効率を増大させるには有機りん光物質の発光層及び正孔ブロッキング層を設けることが有効であるが、さらに、素子の延命化が必要がある。少ない電流によって高輝度で連続駆動発光する高発光効率の有機エレクトロルミネッセンス素子が望まれている。
【０００９】
本発明の目的は、延命化が図れる有機ＥＬ素子を提供することにある。
【課題を解決するための手段】
【００１０】
本発明の有機エレクトロルミネッセンス素子は、陽極、有機化合物からなる正孔輸送層、有機化合物からなる発光層、有機化合物からなる電子輸送層及び陰極が積層されて得られる有機エレクトロルミネッセンス素子であって、前記発光層が下記（４６）〜（８１）に示されるアルミキレート錯体から選択されたいずれか１つ及びりん光性の有機ゲスト材料（ただし、トリス（２−フェニルピリジン）イリジウムを除く）からなり、前記アルミキレート錯体のイオン化ポテンシャルエネルギーが前記正孔輸送層のイオン化ポテンシャルエネルギーよりも大きくかつ、該イオン化ポテンシャルエネルギーの差が０．４ｅＶから０．８ｅＶの範囲にあることを特徴とする。
【００１１】
本発明の有機エレクトロルミネッセンス素子は、前記りん光材料が、白金ポルフィリン錯体であることを特徴とする。
【００１２】
本発明の有機エレクトロルミネッセンス素子は、前記りん光材料が、赤色のりん光を発するイリジウム錯体であることを特徴とする。
【発明を実施するための形態】
【００１３】
以下に本発明の実施の形態を図面を参照しつつ説明する。本発明の有機ＥＬ素子は、図１に示すように、少なくとも陽極２、正孔輸送層３、発光層４、電子輸送層６及び陰極７から構成され、例えば、ガラスなどの透明基板１上にて、透明な陽極２、有機化合物からなる正孔輸送層３、有機化合物からなる発光層４、有機化合物からなる電子輸送層６及び低仕事関数の材料の例えば金属陰極７が積層されて得られる。本発明の有機ＥＬ素子は、発光層４は電子輸送能を有する有機材料をホスト材料として、りん光材料をゲスト材料としてドーピングしたものであり、該有機ホスト材料のイオン化ポテンシャルエネルギー（Ｉｐ）が正孔輸送層３に用いる有機化合物材料のイオン化ポテンシャルエネルギーよりも大きく、かつ、その差が０．４ｅＶから０．８ｅＶの範囲にあることを特徴とするものである。発光層４において、有機ゲスト材料は一種類の材料が全体の種類の材料に対して重量比率で４〜１０％の割合でドープされていることが好ましい。
【００１４】
具体的な有機ＥＬ素子の一例としては、陽極にＩＴＯ、正孔輸送層に4,4’bis(N-(naphthyl)-N-phenyl-amino)biphenyl：ＮＰＢ（Ｉｐ＝５．４ｅＶ）、発光層ホスト材料に((1,1’‐biphenyl)-4-olato)bis(2-methyl-8-quinolinolato Nl,O8) aluminum：ＢＡｌｑ（Ｉｐ＝５．９ｅＶ）、電子輸送層にＡｌｑ３、陰極にアルミニウムを用いた構成がある。
【００１５】
他の有機ＥＬ素子構造には、上記構造に加えて、図２に示すように、電子輸送層６及び陰極７間にＬｉ2Ｏなどの電子注入層７ａを薄膜として積層、成膜したものも含まれる。さらに、他の有機ＥＬ素子構造には、上記構造に加えて、図３に示すように、陽極２及び正孔輸送層３間に、銅フタロシアニン（ＣｕＰｃ）などのポルフィりん化合物などの正孔注入層３ａを薄膜として積層、成膜したものも含まれる。
【００１６】
陰極１には、例えばアルミニウム、マグネシウム、インジウム、銀又は各々の合金等の仕事関数が小さな金属からなり厚さが約１００〜５０００オングストローム程度のものが用い得る。また、例えば陽極２には、インジウムすず酸化物（以下、ＩＴＯという）等の仕事関数の大きな導電性材料からなり厚さが１０００〜３０００オングストローム程度で、又は金で厚さが８００〜１５００オングストローム程度のものが用い得る。なお、金を電極材料として用いた場合には、電極は半透明の状態となる。陰極及び陽極について一方が透明又は半透明であればよい。
【００１７】
実施形態において、正孔輸送層３に含まれる成分は、例えば、下記式（１）〜（２６）に示される正孔輸送能力を有する物質である。
【００１８】
【化１】
2007150338.tif 000003
【００１９】
【化２】
2007150338.tif 000004
【００２０】
【化３】
2007150338.tif 000005
【００２１】
【化４】
2007150338.tif 000006
【００２２】
【化５】
2007150338.tif 000007
【００２３】
【化６】
2007150338.tif 000008
【００２４】
【化７】
2007150338.tif 000009
【００２５】
【化８】
2007150338.tif 000010
【００２６】
【化９】
2007150338.tif 000011
【００２７】
【化１０】
2007150338.tif 000012
【００２８】
【化１１】
2007150338.tif 000013
【００２９】
【化１２】
2007150338.tif 000014
【００３０】
【化１３】
2007150338.tif 000015
【００３１】
【化１４】
2007150338.tif 000016
【００３２】
【化１５】
2007150338.tif 000017
【００３３】
【化１６】
2007150338.tif 000018
【００３４】
【化１７】
2007150338.tif 000019
【００３５】
【化１８】
2007150338.tif 000020
【００３６】
【化１９】
2007150338.tif 000021
【００３７】
【化２０】
2007150338.tif 000022
【００３８】
【化２１】
2007150338.tif 000023
【００３９】
【化２２】
2007150338.tif 000024
【００４０】
【化２３】
2007150338.tif 000025
【００４１】
【化２４】
2007150338.tif 000026
【００４２】
【化２５】
2007150338.tif 000027
【００４３】
【化２６】
2007150338.tif 000028
【００４４】
発光層４に使用する電子輸送能力を有する有機ホスト材料は、そのイオン化ポテンシャルエネルギー（Ｉｐ）が正孔輸送層３に用いる有機化合物材料のイオン化ポテンシャルエネルギーよりも大きく、かつ、その差が０．４ｅＶから０．８ｅＶの範囲にある、例えば、下記式（２７）〜（４５）に示される物質から選択され得る。
【００４５】
【化２７】
2007150338.tif 000029
【００４６】
【化２８】
2007150338.tif 000030
【００４７】
【化２９】
2007150338.tif 000031
【００４８】
【化３０】
2007150338.tif 000032
【００４９】
【化３１】
2007150338.tif 000033
【００５０】
【化３２】
2007150338.tif 000034
【００５１】
【化３３】
2007150338.tif 000035
【００５２】
【化３４】
2007150338.tif 000036
【００５３】
【化３５】
2007150338.tif 000037
【００５４】
【化３６】
2007150338.tif 000038
【００５５】
【化３７】
2007150338.tif 000039
【００５６】
【化３８】
2007150338.tif 000040
【００５７】
【化３９】
2007150338.tif 000041
【００５８】
【化４０】
2007150338.tif 000042
【００５９】
【化４１】
2007150338.tif 000043
【００６０】
【化４２】
2007150338.tif 000044
【００６１】
【化４３】
2007150338.tif 000045
【００６２】
【化４４】
2007150338.tif 000046
【００６３】
【化４５】
2007150338.tif 000047
【００６４】
なお、上記式中、Ｂｕはブチル基を示し、ｔ−Ｂｕは第３級ブチル基を示す。実施形態においては、より好ましく発光層４に使用できる電子輸送能力を有する有機ホスト材料は、下記式（４６）〜（８１）に示されるアルミキレート錯体から選択される。
【００６５】
【化４６】
2007150338.tif 000048
【００６６】
【化４７】
2007150338.tif 000049
【００６７】
【化４８】
2007150338.tif 000050
【００６８】
【化４９】
2007150338.tif 000051
【００６９】
【化５０】
2007150338.tif 000052
【００７０】
【化５１】
2007150338.tif 000053
【００７１】
【化５２】
2007150338.tif 000054
【００７２】
【化５３】
2007150338.tif 000055
【００７３】
【化５４】
2007150338.tif 000056
【００７４】
【化５５】
2007150338.tif 000057
【００７５】
【化５６】
2007150338.tif 000058
【００７６】
【化５７】
2007150338.tif 000059
【００７７】
【化５８】
2007150338.tif 000060
【００７８】
【化５９】
2007150338.tif 000061
【００７９】
【化６０】
2007150338.tif 000062
【００８０】
【化６１】
2007150338.tif 000063
【００８１】
【化６２】
2007150338.tif 000064
【００８２】
【化６３】
2007150338.tif 000065
【００８３】
【化６４】
2007150338.tif 000066
【００８４】
【化６５】
2007150338.tif 000067
【００８５】
【化６６】
2007150338.tif 000068
【００８６】
【化６７】
2007150338.tif 000069
【００８７】
【化６８】
2007150338.tif 000070
【００８８】
【化６９】
2007150338.tif 000071
【００８９】
【化７０】
2007150338.tif 000072
【００９０】
【化７１】
2007150338.tif 000073
【００９１】
【化７２】
2007150338.tif 000074
【００９２】
【化７３】
2007150338.tif 000075
【００９３】
【化７４】
2007150338.tif 000076
【００９４】
【化７５】
2007150338.tif 000077
【００９５】
【化７６】
2007150338.tif 000078
【００９６】
【化７７】
2007150338.tif 000079
【００９７】
【化７８】
2007150338.tif 000080
【００９８】
【化７９】
2007150338.tif 000081
【００９９】
【化８０】
2007150338.tif 000082
【０１００】
【化８１】
2007150338.tif 000083
【０１０１】
更に、実施形態において発光層４に使用できる電子輸送能力を有する有機ホスト材料は、下記式（８２）〜（９０）に示されるフェナントロリン誘導体からも選択される。
【０１０２】
【化８２】
2007150338.tif 000084
【０１０３】
【化８３】
2007150338.tif 000085
【０１０４】
【化８４】
2007150338.tif 000086
【０１０５】
【化８５】
2007150338.tif 000087
【０１０６】
【化８６】
2007150338.tif 000088
【０１０７】
【化８７】
2007150338.tif 000089
【０１０８】
【化８８】
2007150338.tif 000090
【０１０９】
【化８９】
2007150338.tif 000091
【０１１０】
【化９０】
2007150338.tif 000092
【０１１１】
発光層４に使用するりん光性の有機ゲスト材料は、2,3,7,8,12,13,17,18-octaethyl-21H,23H-porphine platinum(II)や、tris(2-phenylpyridine)iridiumや、bis(2-(2’-benzo[4,5-α] thienyl)pyridinato-N,C3)iridiumなどである。
【０１１２】
実施形態において、電子輸送層６に含まれる成分は、上記有機ホスト材料として挙げた電子輸送能力を有する有機材料から選択できる。
＜実験例１＞具体的に、サンプルの有機ＥＬ素子の複数を作製して、その発光特性を評価した。
【０１１３】
サンプルは、正孔輸送層にＮＰＢ及び電子輸送層にＡｌｑ３を用い、発光層のホスト材料を種々変更して作製した。サンプル共通に、膜厚１１００ÅのＩＴＯからなる陽極が形成されたガラス基板上に各材料の薄膜を真空蒸着法によって真空度５．０×１０-6Ｔｏｒｒで順次積層させた。まずサンプル１では、ＩＴＯ上に、正孔輸送層ＮＰＢを蒸着速度３Å／秒で８００Åの厚さに形成した。
【０１１４】
次に、正孔輸送層上に、発光層としてホスト材料Ａｌｑ３とゲスト材料の赤色のりん光を発する赤色りん光材料（以下、ドーパントＡという）とを異なる蒸着源から４７５Åの厚さに共蒸着した。この時、発光層中のドーパントＡの濃度は７ｗｔ％であった。次に、この発光層上に、電子輸送層としてＡｌｑ３を蒸着速度３Å／秒で３００Å蒸着した。
【０１１５】
さらに、電子輸送層上に電子注入層として酸化リチウム（Ｌｉ2０）を蒸着速度０．１Å／秒で５Å蒸着し、さらにその上に電極としてアルミニウム（Ａｌ）を１０Å／秒で１０００Å積層し、有機発光素子を作製した。このサンプル１の素子について、各有機材料の層の膜厚を、正孔輸送層／発光層／電子輸送層で８００Å／６２５Å／１５０Åとした素子も作製した。
【０１１６】
さらに、サンプル１と同様にして、ホスト材料を換えてサンプル２〜５の素子も作製した。下記の表１はサンプル１〜５の素子の発光特性を示す。
【０１１７】
【表１】
2007150338.tif 000093
【０１１８】
サンプル１は発光層のホスト材料としてＡｌｑ３（Ｉｐ＝５．７ｅＶ）を用いた、ＮＰＢとＡｌｑ３とのイオン化ポテンシャルエネルギーの差が０．４ｅＶよりも小さい場合、発光層中を正孔が通り抜け易くなり、励起子生成が効率的ではなくなる。従って，この場合も良好な発光特性が得られない。サンプル２及び３について、サンプル２は発光層ホスト材料としてＢＡｌｑ（イオン化ポテンシャルエネルギー５．９ｅＶ）を、サンプル３は発光層ホスト材料としてbis(2-methyl-8-hydroxyquinolinato) gallium chloride：ＧａｑＭｅ2Ｃｌ（Ｉｐ＝６．１ｅＶ）を用いたものである。どちらの素子においても良好な特性が得られている。発光層の膜厚４７５Åと６２５Åとの素子を比較すると、６２５Åの方が輝度量子効率が高くなっている。このことから、発光層における発光領域は少なくとも４７５Å以上あると考えられる。
【０１１９】
サンプル４は発光層のホスト材料としてＢＣＰ（Ｉｐ＝６．４ｅＶ）を、サンプル５は発光層のホスト材料として１，３−ｂｉｓ（２−（４ｔｅｒｔ−ｂｕｔｙｌｐｈｅｎｙｌ）−１，３，４−ｏｘａｄｉａｚｏｌ−５−ｙｌ）ｂｅｎｚｅｎｅ：ＯＸＤ−７（Ｉｐ＝６．５ｅＶ）を用いたものである。サンプル４及びサンプル５ともＮＰＢと発光層ホスト材料とのイオン化ポテンシャルエネルギーの差が０．８ｅＶよりも大きい場合には良好な発光特性が得られない。これは、イオン化ポテンシャルエネルギーの差が大きいために発光領域がＮＰＢとの界面近傍に限定されたためである。ＮＰＢはりん光発光（三重項励起子）に対しては失活材として働くため、輝度量子効率がサンプル２及びサンプル３と比較して低くなっている。
【０１２０】
ＮＰＢのイオン化ポテンシャルエネルギーは５．４ｅＶであるので、サンプル２及びサンプル３が本発明の実施例と、サンプル１、サンプル４及びサンプル５が比較例となる。
＜実験例２＞実施例としてＮＰＢ正孔輸送層６００Å／発光層（ＢＡｌｑホスト材料＋ドーパントＡ）３００Å／Ａｌｑ３電子輸送層６５０Å／Ｌｉ2Ｏ電子注入層５Å／Ａｌ電極１０００Åと順に積層し、Ｈｏｓｔ：ＢＡｌｑ素子を作製した。
【０１２１】
比較例１としてＮＰＢ正孔輸送層６００Å／発光層（ＣＢＰホスト材料＋ドーパントＡ）３００Å／ＢＣＰ正孔ブロッキング層１００Å／Ａｌｑ３電子輸送層６５０Å／Ｌｉ2Ｏ電子注入層５Å／Ａｌ電極１０００Åと順に積層し、ＨＢＬ：ＢＣＰ素子を作製した。なお、発光層のホスト材料ＣＢＰは、4,4’N,N’-dicarbazol-biphenylである。さらに、ＢＡｌｑを正孔ブロッキング層とした以外、上記比較例１と同一な比較例２のＨＢＬ：ＢＡｌｑ素子も作製した。
【０１２２】
本実施例のＨｏｓｔ：ＢＡｌｑ素子と比較例１のＨＢＬ：ＢＣＰ素子及び比較例２のＨＢＬ：ＢＡｌｑ素子との発光特性の比較を表２に示す。また、２．５ｍＡ／ｃｍ2で駆動した場合の駆動寿命の比較を図４に示す。
【０１２３】
【表２】
2007150338.tif 000094
【０１２４】
表２から明らかなように、発光効率（量子効率）については、Ｈｏｓｔ：ＢＡｌｑ素子は比較例より１０％程度低下するが、図４から明らかなように、駆動寿命についてはＢＣＰを正孔ブロッキング層とした比較例１のＨＢＬ：ＢＣＰ素子に対しては２０倍、ＢＡｌｑを正孔ブロッキング層とした比較例２のＨＢＬ：ＢＡｌｑ素子に対しては３倍良好である。
【０１２５】
＜実験例３＞上記サンプルのドーパントＡに換えて、赤色のりん光を発する2,3,7,8,12,13,17,18-octaethyl-21H,23H-porphine platinum(II)（以下、ドーパントＢという）を用い、他の実施例のＨｏｓｔ：ＢＡｌｑ素子を作製した。すなわち、Ｈｏｓｔ：ＢＡｌｑ素子はＮＰＢ正孔輸送層９００Å／発光層（ＢＡｌｑホスト材料＋ドーパントＢ）３２５Å／Ａｌｑ３電子輸送層５５０Å／Ｌｉ2Ｏ電子注入層５Å／Ａｌ電極１０００Åと順に積層したものである。また、上記実験例１のサンプル３で用いたＧａｑＭｅ2Ｃｌをホスト材料としてドーパントＢをゲスト材料として用い更なる他の実施例のＨｏｓｔ：ＧａｑＭｅ2Ｃｌ素子を作製した。すなわち、Ｈｏｓｔ：ＧａｑＭｅ2Ｃｌ素子はＮＰＢ正孔輸送層９００Å／発光層（ＧａｑＭｅ2Ｃｌホスト材料＋ドーパントＢ）３２５Å／Ａｌｑ３電子輸送層５５０Å／Ｌｉ2Ｏ電子注入層５Å／Ａｌ電極１０００Å／Ａｌ電極１０００Åと順に積層したものである。
【０１２６】
また、比較例３として発光層及び電子輸送層間に正孔ブロッキング層を設けた素子、すなわち、ＮＰＢ正孔輸送層６００Å／発光層（ＣＢＰホスト材料＋ドーパントＢ）３００Å／ＢＣＰ正孔ブロッキング層１００Å／電子輸送層６５０Å／Ｌｉ2Ｏ電子注入層５Åと順に積層したＨＢＬ：ＢＣＰ素子を作製した。さらに、ＢＡｌｑを正孔ブロッキング層とした以外、上記比較例３と同一な比較例４のＨＢＬ：ＢＡｌｑ素子も作製した。
【０１２７】
これら実施例のＨｏｓｔ：ＢＡｌｑ素子及びＨｏｓｔ：ＧａｑＭｅ2Ｃｌ素子と比較例３のＨＢＬ：ＢＣＰ素子及び比較例４のＨＢＬ：ＢＡｌｑ素子との発光特性の比較を表３に示す。
【０１２８】
【表３】
2007150338.tif 000095
【０１２９】
表３から明らかなように、発光効率（量子効率）についてはＨｏｓｔ：ＢＡｌｑ素子及びＨｏｓｔ：ＧａｑＭｅ2Ｃｌ素子は比較例より３０％程度低下する。しかしながら、正孔ブロッキング層としてＢＡｌｑを用いた比較例４のＨＢＬ：ＢＡｌｑ素子は色度がＣＩＥｘ＝０．６０８，ＣＩＥｙ＝０．３５９となり、発光色はオレンジ色になってしまったのに対し、本実施例素子では赤色のＮＴＳＣ標準座標以上を維持している。
【０１３０】
また、実施例のＨｏｓｔ：ＢＡｌｑ素子を７．５ｍＡ／ｃｍ2で、比較例３及び４素子を５．０ｍＡ／ｃｍ2で駆動した場合の駆動寿命の比較を図５に示す。図５から明らかなように、駆動寿命については、本実施素子のＢＡｌｑを発光層ホスト材料としたＨｏｓｔ：ＢＡｌｑ素子は著しく良好であり、１７００時間経過時で初期輝度の９７％を維持している。
【０１３１】
以上のように、本発明によれば、りん光発光を利用した有機ＥＬ素子において、電子輸送性を有する発光層ホスト材料のイオン化ポテンシャルエネルギーが正孔輸送層に用いる材料のイオン化ポテンシャルエネルギーよりも大きく、かつ、その差が０．４ｅＶから０．８ｅＶの範囲にある構成にすることにより良好な発光特性を維持したまま、長駆動寿命化を達成できる。
【０１３２】
また、従来では必要不可欠であった正孔ブロッキング層が不要となるため、有機ＥＬ素子作製時において有機層の蒸着工程を一工程減らすことができる。
【図面の簡単な説明】
【０１３３】
【図１】本発明による有機ＥＬ素子を示す構造図である。
【図２】本発明による有機ＥＬ素子を示す構造図である。
【図３】本発明による有機ＥＬ素子を示す構造図である。
【図４】本発明による有機ＥＬ素子の発光駆動寿命を示すグラフである。
【図５】本発明による有機ＥＬ素子の発光駆動寿命を示すグラフである。
【符号の説明】
【０１３４】
１ ガラス基板
２ 透明電極（陽極）
３ 有機正孔輸送層
３ａ 正孔注入層
４ 有機発光層
６ 電子輸送層
７ 金属電極（陰極）
７ａ 電子注入層
【図１】
2007150338.tif 000132
【図２】
2007150338.tif 000133
【図３】
2007150338.tif 000134
【図４】
2007150338.tif 000135
【図５】
2007150338.tif 000136